(57)【特許請求の範囲】
【請求項１】
第一の表面及び第二の表面を有するリバーシブル物品であって、
（ａ）第一の微孔性フィルムと、少なくとも１種の赤外線抑制剤を含む疎油性層を上に有する第二の微孔性フィルムとの間に挟まれた、ポリウレタン層を含む中央構造、
（ｂ）前記第一の微孔性フィルム上に配置された第一のテキスタイル層、及び、
（ｃ）前記第二の微孔性フィルム上に配置された第二のテキスタイル層であって、前記疎油性層が前記第二のテキスタイル層に隣接して配置されている、第二のテキスタイル層、
を含み、
前記第一の表面及び前記第二の表面が、異なるｎＩＲ領域（７００〜９００ｎｍ）およびＳＷＩＲ領域（９００〜１７００ｎｍ）の赤外線抑制性能を有する、リバーシブル物品。
【請求項２】
前記第一の微孔性フィルム及び前記第二の微孔性フィルムは延伸ポリテトラフルオロエチレンを含む、請求項１記載のリバーシブル物品。
【請求項３】
前記第一のテキスタイル層を前記第一の微孔性フィルムに結合する第一の接着剤層、及び、前記第二のテキスタイル層を前記第二の微孔性フィルムに結合する第二の接着剤層をさらに含む、請求項１記載のリバーシブル物品。
【請求項４】
前記疎油性層はフルオロアクリレート疎油性コーティングであり、そして前記少なくとも１種の赤外線抑制剤は炭素である、請求項１記載のリバーシブル物品。
【請求項５】
前記少なくも１種の赤外線抑制剤は炭素、アルミニウム、酸化アルミニウム、アンチモン、酸化アンチモン、チタン、酸化チタン、セレン化カドミウム、ガリウムヒ素及びそれらの混合物から選ばれる、請求項１記載のリバーシブル物品。
【請求項６】
前記少なくとも１種の赤外線抑制剤は前記疎油性層中に１〜１５質量％の量で存在する、請求項１記載のリバーシブル物品。
【請求項７】
前記リバーシブル物品の前記第一の表面及び第二の表面の各々は、７００ｎｍ〜９００ｎｍの波長範囲での平均反射率が７５％以下であり、９００ｎｍ〜１７００ｎｍの波長範囲での平均反射率が１０％〜８５％である、請求項１記載のリバーシブル物品。
【請求項８】
前記リバーシブル物品の前記第一の表面及び第二の表面の各々は、７００ｎｍ〜９００ｎｍの波長範囲での平均反射率が６５％未満であり、９００ｎｍ〜１７００ｎｍの波長範囲での平均反射率が７５％未満である、請求項１記載のリバーシブル物品。
【請求項９】
前記疎油性層は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、請求項１記載のリバーシブル物品。
【請求項１０】
前記リバーシブル物品の前記第一の表面及び第二の表面の各々は、湿分蒸気透過速度が少なくとも８０００ｇ／ｍ２／２４時間であり、そして
前記第一の表面及び第二の表面の前記湿分蒸気透過速度は実質的に同一である、請求項１記載のリバーシブル物品。
【請求項１１】
前記リバーシブル物品は質量／面積が３００ｇ／ｍ２未満である、請求項１記載のリバーシブル物品。
【請求項１２】
前記第一のテキスタイル層はその上に森林迷彩印刷表面を有し、そして前記第二のテキスタイル層はその上に砂漠迷彩印刷表面を有する、請求項１記載のリバーシブル物品。
【請求項１３】
前記物品は衣料品である、請求項１記載のリバーシブル物品。
【請求項１４】
前記物品はテント又はビビーバッグ(bivy bag)である、請求項１記載のリバーシブル物品。
【請求項１５】
第一の表面及び第二の表面を有するリバーシブル物品であって、
（ａ）第一の微孔性フィルムと、疎油性層を上に有する第二の微孔性フィルムとの間に挟まれた、ポリウレタン層を含む中央構造、ここで、前記第二の微孔性フィルムは前記第二の微孔性フィルム内に少なくとも１種の赤外線抑制剤を含む、
（ｂ）前記第一の微孔性フィルム上に配置された第一のテキスタイル層、及び、
（ｃ）前記第二の微孔性フィルム上に配置された第二のテキスタイル層であって、前記疎油性層が前記第二のテキスタイル層に隣接して配置されている、第二のテキスタイル層、
を含み、
前記第一の表面及び前記第二の表面が、異なるｎＩＲ領域（７００〜９００ｎｍ）およびＳＷＩＲ領域（９００〜１７００ｎｍ）の赤外線抑制性能を有する、リバーシブル物品。
【請求項１６】
前記第一の微孔性フィルム及び前記第二の微孔性フィルムは延伸ポリテトラフルオロエチレンを含む、請求項１５記載のリバーシブル物品。
【請求項１７】
前記第一のテキスタイル層を前記第一の微孔性フィルムに結合する第一の接着剤層、及び、前記第二のテキスタイル層を前記第二の微孔性フィルムに結合する第二の接着剤層をさらに含む、請求項１５記載のリバーシブル物品。
【請求項１８】
前記リバーシブル物品の前記第一の表面及び第二の表面の各々は、７００ｎｍ〜９００ｎｍの波長範囲での平均反射率が７５％以下であり、９００ｎｍ〜１７００ｎｍの波長範囲での平均反射率が１０％〜８５％である、請求項１５記載のリバーシブル物品。
【請求項１９】
前記疎油性層は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、請求項１５記載のリバーシブル物品。
【請求項２０】
前記疎油性層はフルオロアクリレート疎油性コーティングであり、そして前記少なくとも１種の赤外線抑制剤は炭素である、請求項１５記載のリバーシブル物品。
【請求項２１】
前記リバーシブル物品の前記第一の表面及び第二の表面の各々は、湿分蒸気透過速度が少なくとも８０００ｇ／ｍ２／２４時間であり、そして
前記第一の表面及び第二の表面の前記湿分蒸気透過速度は実質的に同一である、請求項１５記載のリバーシブル物品。
【請求項２２】
前記リバーシブル物品は質量／面積が３００ｇ／ｍ２未満である、請求項１５記載のリバーシブル物品。
【請求項２３】
前記物品は衣料品である、請求項１５記載のリバーシブル物品。
【請求項２４】
前記物品はテント又はビビーバッグ(bivy bag)である、請求項１５記載のリバーシブル物品。
【請求項２５】
第一の表面及び第二の表面を有するリバーシブル物品であって、
（ａ）第一の微孔性フィルム、及び、
少なくとも１種の赤外線抑制剤を含む疎油性コーティングを上に有する第二の微孔性フィルム、
を含み、前記第二の微孔性フィルムは前記第一の微孔性フィルムに結合している、中央構造、
（ｂ）前記第一の微孔性フィルム上に配置された第一のテキスタイル層、及び、
（ｃ）前記第二の微孔性フィルム上に配置された第二のテキスタイル層であって、前記疎油性コーティングが前記第二のテキスタイル層に隣接して配置されている、第二のテキスタイル層、
を含み、
前記第一の表面及び前記第二の表面が、異なるｎＩＲ領域（７００〜９００ｎｍ）およびＳＷＩＲ領域（９００〜１７００ｎｍ）の赤外線抑制性能を有する、リバーシブル物品。
【請求項２６】
前記第一の微孔性フィルム及び前記第二の微孔性フィルムは接着剤層により結合されている、請求項２５記載のリバーシブル衣料品。
【請求項２７】
前記接着剤層は不連続である、請求項２６記載のリバーシブル物品。
【請求項２８】
前記接着剤層は連続である、請求項２６記載のリバーシブル物品。
【請求項２９】
前記第一の微孔性フィルム及び前記第二の微孔性フィルムは接着なしに前記中央構造を形成している、請求項２５記載のリバーシブル物品。
【請求項３０】
前記第一の微孔性フィルムはその上に少なくとも１種の赤外線抑制剤を含むコーティングを有する、請求項２５記載のリバーシブル物品。
【請求項３１】
前記第一の微孔性フィルム上に存在する前記赤外線抑制剤の第一の量は前記第二の微孔性フィルム上に存在する前記赤外線抑制剤の第二の量と異なる、請求項３０記載のリバーシブル物品。
【請求項３２】
前記第一の微孔性フィルム及び前記第二の微孔性フィルムは延伸ポリテトラフルオロエチレンを含む、請求項２５記載のリバーシブル物品。
【請求項３３】
前記第一のテキスタイル層を前記第一の微孔性フィルムに結合する第一の接着剤層、及び、前記第二のテキスタイル層を前記第二の微孔性フィルムに結合する第二の接着剤層をさらに含む、請求項２５記載のリバーシブル物品。
【請求項３４】
前記疎油性層はフルオロアクリレート疎油性コーティングであり、そして前記少なくとも１種の赤外線抑制剤は炭素である、請求項２５記載のリバーシブル物品。
【請求項３５】
前記疎油性層は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、請求項２５記載のリバーシブル物品。
【請求項３６】
前記第一のテキスタイル層はその上に森林迷彩印刷表面を有し、そして前記第二のテキスタイル層はその上に砂漠迷彩印刷表面を有する、請求項２５記載のリバーシブル物品。
【請求項３７】
第一の表面及び第二の表面を有するリバーシブル物品であって、
（ａ）第一の微孔性フィルム、及び、
疎油性層を上に有する第二の微孔性フィルム、ここで、前記第二の微孔性フィルムは前記第二の微孔性フィルム内に少なくとも１種の赤外線抑制剤を含む、
を含む、中央構造、
（ｂ）前記第一の微孔性フィルム上に配置された第一のテキスタイル層、及び、
（ｃ）前記第二の微孔性フィルム上に配置された第二のテキスタイル層であって、前記疎油性層が前記第二のテキスタイル層に隣接して配置されている、第二のテキスタイル層、
を含み、
前記第一の表面及び前記第二の表面が、異なるｎＩＲ領域（７００〜９００ｎｍ）およびＳＷＩＲ領域（９００〜１７００ｎｍ）の赤外線抑制性能を有する、リバーシブル物品。
【請求項３８】
前記第一の微孔性フィルム及び前記第二の微孔性フィルムは接着剤層により結合されている、請求項３７記載のリバーシブル衣料品。
【請求項３９】
前記接着剤層は不連続である、請求項３８記載のリバーシブル物品。
【請求項４０】
前記接着剤層は連続である、請求項３８記載のリバーシブル物品。
【請求項４１】
前記第一の微孔性フィルム及び前記第二の微孔性フィルムは接着なしに前記中央構造を形成している、請求項３７記載のリバーシブル物品。
【請求項４２】
前記第一の微孔性フィルムは前記第一の微孔性フィルム内に少なくとも１種の赤外線抑制剤を含む、請求項３７記載のリバーシブル物品。
【請求項４３】
前記第一の微孔性フィルム内に存在する前記赤外線抑制剤の第一の量は前記第二の微孔性フィルム内に存在する前記赤外線抑制剤の第二の量と異なる、請求項４２記載のリバーシブル物品。
【請求項４４】
前記第一の微孔性フィルム及び前記第二の微孔性フィルムは延伸ポリテトラフルオロエチレンを含む、請求項３７記載のリバーシブル物品。
【請求項４５】
前記第一のテキスタイル層を前記第一の微孔性フィルムに結合する第一の接着剤層、及び、前記第二のテキスタイル層を前記第二の微孔性フィルムに結合する第二の接着剤層をさらに含む、請求項３７記載のリバーシブル物品。
【請求項４６】
前記疎油性層は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、請求項３７記載のリバーシブル物品。
【請求項４７】
前記疎油性層はフルオロアクリレート疎油性コーティングであり、そして前記少なくとも１種の赤外線抑制剤は炭素である、請求項３７記載のリバーシブル物品。
【請求項４８】
第一の微孔性フィルムと、少なくとも１種の着色剤及び少なくとも１種の赤外線抑制剤を含むコーティング組成物を上に有する第二の微孔性フィルムとに挟まれた、接着剤の層を含む赤外線抑制層、ここで、前記第二の微孔性フィルムは第一の外側表面を形成している、
前記第一の微孔性フィルム上に配置されたテキスタイル層、ここで、前記テキスタイル層は第二の外側表面を形成している、及び、
前記テキスタイル層と前記第一の微孔性フィルムとの間に配置された接着剤層、
を含み、
前記第一の表面及び前記第二の表面が、異なるｎＩＲ領域（７００〜９００ｎｍ）およびＳＷＩＲ領域（９００〜１７００ｎｍ）の赤外線抑制性能を有する、リバーシブル物品。
【請求項４９】
前記接着剤はポリウレタンである、請求項４８記載のリバーシブル物品。
【請求項５０】
前記第一の微孔性フィルム及び第二の微孔性フィルムは延伸ポリテトラフルオロエチレンを含む、請求項４８記載のリバーシブル物品。
【請求項５１】
前記リバーシブル物品の前記第一の外側表面及び第二の外側表面の各々は、７００ｎｍ〜９００ｎｍの波長範囲で７５％以下の平均反射率を示し、９００ｎｍ〜１７００ｎｍの波長範囲で１０％〜８５％の平均反射率を示す、請求項４８記載のリバーシブル物品。
【請求項５２】
前記コーティング組成物は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、請求項４８記載のリバーシブル物品。
【請求項５３】
前記第二の微孔性フィルムは疎油性層をさらに含む、請求項４８記載のリバーシブル物品。
【請求項５４】
前記疎油性層はフルオロアクリレート疎油性コーティングであり、前記少なくとも１種の赤外線抑制剤は炭素である、請求項５３記載のリバーシブル物品。
【請求項５５】
前記リバーシブル物品は衣料品である、請求項４８記載のリバーシブル物品。
【請求項５６】
前記物品はテント又はビビーバッグ(bivy bag)である、請求項４８記載のリバーシブル物品。
【発明の詳細な説明】
【技術分野】
【０００１】
発明の分野
本発明は、一般に、迷彩材料に関し、より具体的には、材料の両側で高い通気性を示しながら、衣料品の両側で電磁線スペクトルのｎＩＲ領域及びＳＷＩＲ領域の両方において制御された反射性を示すリバーシブル迷彩材料に関する。
【背景技術】
【０００２】
発明の背景
狩猟者及び軍隊によって使用される迷彩テキスタイル材料は、通常に、電磁線スペクトルの可視部分（４００〜７００ｎｍ）における迷彩特性を提供する。世界全体の広く多様な環境を理由として、可視的に迷彩化された材料及び非可視的に迷彩化された材料を含めて多くの異なる迷彩材料は存在する。環境の多様性（例えば、森林から砂漠にわたる）はこれらの迷彩テキスタイル材料を形成するために種々の色及びパターンの使用を必要とする。例えば、軍事用森林迷彩では、材料は、しばしば、４つの色：黒、コヨーテ、カーキ及び緑を使用する。軍事用砂漠迷彩では、テキスタイル材料は、しばしば、４つの色：ハイランド、薄コヨーテ、アーバン褐色及び薄褐色を使用する。多くの可視シェード変更はこれらの２つの例の範囲内でさえ存在する。可視迷彩パターンを有するテキスタイルは、通常、未染色（グレージュ）テキスタイル（例えば、織物、編物、不織布など）表面上に迷彩パターンを印刷すること、又は、ヤーンを溶液染色し、次いで、例えば、ジャカードプロセスを用いて迷彩パターンへと製織し又は編成することにより製造される。
【０００３】
幾つかの用途では、電磁線スペクトルの他の領域（例えば、可視を超える）において迷彩を提供するテキスタイル材料を使用することが望ましい。特に、ナイトビジョン装置に使用される画像インテンシファイヤの進歩は、近赤外（ｎＩＲ）（すなわち、７００〜９００ｎｍ）及び短波赤外（ＳＷＩＲ）（すなわち、９００〜１７００ｎｍ）電磁線スペクトルで迷彩が改良される必要性を高めている。典型的なナイトビジョン装置は可視、ｎＩＲ及びＳＷＩＲスペクトルにおいて低強度電磁線を増幅し、ｎＩＲ及びＳＷＩＲに特異的な感度を有する。可視スペクトルでの迷彩と同様に、ｎＩＲ及びＳＷＩＲスペクトルでの迷彩は材料を環境とブレンドさせ、このようにして装着者又は被覆された構造をブレンドさせることができる。可視迷彩とは異なり、ｎＩＲ及びＳＷＩＲ迷彩はスペクトルの明確なバンドのさらなる分離が伴わない（可視は色分離を生じる）ことが主たる相違点である。このようにして、ｎＩＲ及びＳＷＩＲスペクトルにおける有効な迷彩には、材料が全ｎＩＲ及びＳＷＩＲスペクトルにわたって反射性、又は、反射率及び透過率／吸収率の適当なバランスを有することが必要である。さらに、画像インテンシファイヤ（例えば、ナイトビジョンゴーグル）を用いて物品を検知してそして同定する能力は、また、物品のシルエット又は形状を攪乱する能力にもよる。
【０００４】
可視と、ｎＩＲ及びＳＷＩＲの両方に望ましい迷彩を達成するための従来の手段は、未染色のテキスタイル、又は、ベースシェードに染色されたテキスタイルが多色（可視スペクトル）及びあるレベルのｎＩＲ及びＳＷＩＲの反射率を同時に達成するように印刷される印刷プロセスによる。最も一般的には、得られるテキスタイルのｎＩＲ及びＳＷＩＲ反射率を変更するために様々な量で迷彩印刷インク又はペーストにカーボンブラックを添加する。この技術の欠点は、炭素が迷彩テキスタイルの所望の可視シェードに悪影響を及ぼすことがあり、そしてしばしば、特に砂漠などの極端に薄いシェードを要求する環境で適切な可視迷彩及びｎＩＲ迷彩を達成することを妥協することである。さらに、このような炭素仕上剤によるテキスタイルの局所的な処理は、局所的な炭素仕上剤が容易に洗い流され及び／又は使用時にすり減る可能性があるので、低いｎＩＲ迷彩耐久性を有するテキスタイル材料をもたらす。
【０００５】
記載された用途に適する迷彩テキスタイルを製造する際のさらなる挑戦は使用者の快適性の要求である。屋外環境では、様々な気候条件における快適性は、テキスタイル及び得られる物品が防液性で、最適な快適性のために通気性であることを要求する。しかしながら、防液性で、通気性のフィルム又はコーティングの塗布又はラミネーションによる環境保護を提供することは、また、テキスタイルの可視、ｎＩＲ及びＳＷＩＲ迷彩特性に影響を及ぼすことがある。例えば、微孔性ＰＴＦＥを含む防液性で、通気性のフィルムの特定の場合には、ＰＴＦＥフィルムは、しばしば、ｎＩＲスペクトルで、そして可能な場合には可視スペクトルでも、全体の反射性を増加させ、耐久性環境保護及びｎＩＲ及びＳＷＩＲ迷彩の間の望ましくないトレードオフとなる。
【０００６】
軍事用迷彩に対する最近の改良はｎＩＲ部分及び短波赤外（ＳＷＩＲ）に性能を拡張している。このように、迷彩材料がｎＩＲ及びＳＷＩＲスペクトルの両方で迷彩保護を達成しかつ迷彩服に要求される望ましい物理特性及び保護特性ならびに望ましい快適品質を提供する必要性が当該技術分野で存在する。
【発明の概要】
【０００７】
発明の要旨
本発明の目的は、（１）第一の微孔性フィルムと、少なくとも１種の赤外線抑制剤を含む疎油性層を上に有する第二の微孔性フィルムとの間に挟まれた、ポリウレタン層を含む中央構造、（２）前記第一の微孔性フィルム上に配置された第一のテキスタイル層、及び、（３）前記第二の微孔性フィルム上に配置された第二のテキスタイル層を含む、リバーシブル物品を提供することである。リバーシブル物品の１つの表面上での赤外線抑制性能はリバーシブル物品の反対面とは異なる。第一のテキスタイル層は第一の微孔性フィルムに接着されており、第二のテキスタイル層は第二の微孔性フィルムに接着されている。第一の微孔性フィルム及び第二の微孔性フィルムは延伸ポリテトラフルオロエチレンであることができる。１つの例示の実施形態において、疎油性層はフルオロアクリレート疎油性コーティングであり、赤外線抑制剤は炭素である。本発明の迷彩材料は材料の両側で電磁線スペクトルの近ＩＲ（ｎＩＲ）及び短波赤外（ＳＷＩＲ）波長に迷彩隠蔽性を示す。特に、リバーシブル物品の両面は約７００ｎｍ〜約９００ｎｍの波長範囲での平均反射率が約７５％未満であり、約９００ｎｍ〜約１７００ｎｍの波長範囲での平均反射率が約８５％未満である。
【０００８】
本発明の別の目的は、（１）第一の微孔性フィルムと、疎油性層を上に有する第二の微孔性フィルムとの間に挟まれた、ポリウレタン層を含む中央構造、（２）前記第一の微孔性フィルム上に配置された第一のテキスタイル層、及び、（３）前記第二の微孔性フィルム上に配置された第二のテキスタイル層を含む、リバーシブル物品を提供することである。第二の微孔性フィルムは該微孔性フィルム内に少なくとも１種の赤外線抑制剤を含む。例示の実施形態において、赤外線抑制剤は微孔性フィルムの全体に分散している。第一の接着剤層は第一のテキスタイル層を第一の微孔性フィルムに結合し、第二の接着剤層は第二のテキスタイル層を第二の微孔性フィルムに結合する。リバーシブル物品の１つの表面上での赤外線抑制性能はリバーシブル物品の反対面とは異なる。さらに、リバーシブル物品の対向する表面の湿分蒸気透過速度は実質的に同一である。幾つかの実施形態において、第二の微孔性フィルムは多領域での反射を形成するために、異なるレベルの赤外線抑制剤で処理される。
【０００９】
本発明のさらに別の目的は、（１）第一の微孔性フィルムと、少なくとも１種の着色剤及び少なくとも１種の赤外線抑制剤を含む疎油性コーティングを上に有する第二の微孔性フィルムとに挟まれた、ポリウレタン層を含む赤外線抑制層、ここで、第二の微孔性フィルムは第一の外側表面を形成している、（２）第一の微孔性フィルム上に配置されたテキスタイル層、ここで、該テキスタイル層は第二の外側表面を形成している、及び、（３）テキスタイル層と第一の微孔性フィルムとの間に配置された接着剤層を含む、リバーシブル物品を提供することである。コーティング組成物は、第二の微孔性フィルムを着色するのに十分な量の着色剤、及び、ｎＩＲ及びＳＷＩＲ反射性を達成するために十分な量の赤外線抑制剤を含む。印刷された微孔性フィルムは外側フィルム表面の少なくとも９０％が着色されている。
【００１０】
本発明のさらなる目的は、（１）少なくとも１種の赤外線抑制剤を含む疎油性コーティングを上に有する第二の微孔性フィルムに結合された第一の微孔性フィルムを含む中央構造、（２）前記第一の微孔性フィルム上に配置された第一のテキスタイル層、及び、（３）前記第二の微孔性フィルム上に配置された第二のテキスタイル層を含む、リバーシブル物品を提供することである。リバーシブル物品の１つの表面上での赤外線抑制性能はリバーシブル物品の反対面とは異なる。第一の微孔性フィルム及び第二の微孔性フィルムは連続的な又は不連続な接着剤により一緒に結合されうる。又は、第一の微孔性フィルム及び第二の微孔性フィルムは接着剤の存在なしに中央構造を形成することができる。１つの例示の実施形態において、第一の微孔性フィルムはその上に少なくとも１種の赤外線抑制剤を含むコーティングを有する。第一の微孔性フィルム及び第二の微孔性フィルムは延伸ポリテトラフルオロエチレンであることができる。
【００１１】
リバーシブル材料の２つの外側表面は異なる赤外線反射性を有することは本発明の特徴である。
【００１２】
リバーシブル材料が高度に通気性でかつ軽量であることも本発明の特徴である。
【００１３】
砂漠迷彩及び森林迷彩の両方が単一のリバーシブル物品に存在し、該物品が物品の両面上に電磁線スペクトルの近ＩＲ及びＳＷＩＲ波長で迷彩隠蔽を示すことが本発明のさらなる特徴である。
【００１４】
ｎＩＲ及びＳＷＩＲ反射率がｅＰＴＦＥ層中に存在する赤外線抑制剤の量を変更することにより調節されうることが本発明のさらなる別の特徴である。
【図面の簡単な説明】
【００１５】
図面の簡単な説明
本発明の利点は下記の本発明の詳細な開示を考慮したときに、特に添付の図面と関連付けて見たときに、明らかであろう。
【図１】図１は、本発明の１つの例示の実施形態に係る、第一の微孔性フィルムと第二の微孔性フィルムとの間に挟まれたポリウレタン層を含む中央構造、及び、２つの外側面テキスタイル層を含む、リバーシブル迷彩材料の模式図である。
【図２】図２は、本発明の別の例示の実施形態に係る、第一の微孔性フィルムと、少なくとも１種の着色剤及び少なくとも１種の赤外線抑制剤を含むコーティング組成物を上に有する第二の微孔性フィルムとの間に挟まれたポリウレタン層を含む赤外線抑制層を含む、リバーシブル迷彩材料の模式図である。
【図３】図３は、不連続接着剤により接着された２層のｅＰＴＦＥ層を含む赤外線抑制層を含む、リバーシブル迷彩材料の模式図である。
【図４】図４は、連続接着剤により接着された２層のｅＰＴＦＥ層を含む赤外線抑制層を含む、リバーシブル迷彩材料の模式図である。
【図５】図５は、接着剤なしに結合された２層のｅＰＴＦＥ層を含む赤外線抑制層を含む、リバーシブル迷彩材料の模式図である。
【発明を実施するための形態】
【００１６】
発明の詳細な説明
特に規定しない限り、本明細書で使用される全ての技術用語及び科学用語は、本発明が属する技術分野の当業者によって一般に理解されるのと同じ意味を有する。本明細書に記載のものと類似又は同等の任意の方法及び材料を、本発明の実施又は試験において使用することができるが、好ましい方法及び材料は本明細書に記載されている。
【００１７】
図面において、線、層及び領域の厚さは、明確にするために誇張されていることがある。層、領域、基材又はパネルなどの要素が他の要素の「上に」あると言及される場合、それは他の要素上に直接であるか、又は、介在する要素が存在してもよいことが理解されるであろう。要素が他の要素に「隣接する」と参照される場合にも、要素が他の要素に直接隣接していてよく、又は、介在する要素が存在してもよい。図面全体で見つかる同様の番号は同様の要素を表すことに留意されるべきである。本明細書に記載されるときに、「可視」は電磁線スペクトルの４００〜７００ｎｍを指し、「ｎＩＲ」は近赤外の７００〜９００ｎｍを指し、「ＳＷＩＲ」は９００〜１７００ｎｍを指す。用語「迷彩材料」及び「材料」は本明細書中で相互互換的に使用されうる。
【００１８】
本発明は、材料の一方の面に森林迷彩印刷を有し、材料の反対面に砂漠迷彩印刷を有するリバーシブル迷彩材料に関する。本発明の迷彩材料は、電磁線スペクトルの近ＩＲ（ｎＩＲ）及び短波赤外（ＳＷＩＲ）波長で迷彩隠蔽性を示す。さらに、迷彩材料は高度に通気性かつ軽量である。材料はジャケット及びパンツなどのリバーシブル迷彩服を製造するのに特に適する。
【００１９】
本発明の少なくとも１つの実施形態に係るリバーシブル迷彩材料１０を例示している図１を最初に参照する。リバーシブル材料１０は、森林迷彩印刷を上に有する第一のテキスタイル層２０、延伸ポリテトラフルオロエチレン（ｅＰＴＦＥ）基材３０（赤外線抑制層）及び砂漠迷彩印刷を上に有する第二のテキスタイル層４０から形成される３層構造である。ｅＰＴＦＥ基材は炭素含有ｅＰＴＦＥ層５０とｅＰＴＦＥ層７０との間に挟まれたポリウレタン層６０を含む。炭素含有ｅＰＴＦＥ層５０は炭素によりコーティングされるか又は炭素がｅＰＴＦＥ層全体に配置されることができる。ポリウレタン層６０は２層のｅＰＴＦＥ層５０、７０を一緒に結合する接着剤として作用する。厚さが約０．２ミル〜約５．０ミルであるｅＰＴＦＥメンブレンを利用することができる。少なくとも１つの例示の実施形態において、ｅＰＴＦＥメンブレン厚さは２．０ミル以下であり、又は、１．０ミル以下である。赤外線抑制性能がリバーシブル材料の１つの面と反対面で異なる。用語「赤外線抑制性能」は、本明細書に使用されるときに、リバーシブル迷彩材料の外側表面どうしが異なるｎＩＲ及びＳＷＩＲ反射迷彩性能を有することを表すことが意図される。例えば、１つの表面は乾燥土壌環境のためのｎＩＲ及びＳＷＩＲ反射性であることができ、反対表面は緑葉環境のためのｎＩＲ及びＳＷＩＲ反射性であることができる。
【００２０】
別の例示の実施形態において、炭素含有ｅＰＴＦＥ層５０及びｅＰＴＦＥ層７０は、図３及び４に描写されるとおりの接着剤により結合される。特に、図３は炭素含有ｅＰＴＦＥ層５０及びｅＰＴＦＥ層７０が不連続接着剤８５により結合されている中央構造３５（赤外線抑制層）を含むリバーシブル材料１５０を例示している。連続接着剤９５が炭素含有ｅＰＴＦＥ層５０及びｅＰＴＦＥ層７０を結合しているリバーシブル材料１６０を図４に描写している。図５は炭素含有ｅＰＴＦＥ層５０及びｅＰＴＦＥ層７０が接着剤なしに一緒に結合されているリバーシブル材料１７０を描写している。
【００２１】
議論を容易にするために延伸ポリテトラフルオロエチレン（ｅＰＴＦＥ）を本明細書中で参照することが理解されるべきである。しかしながら、任意の適切な延伸フルオロポリマーメンブレンは本出願内に記載される任意のｅＰＴＦＥ層と相互互換的に使用され得ることは理解されるべきである。延伸性フルオロポリマーの非限定的な例としては、限定するわけではないが、延伸ＰＴＦＥ、延伸変性ＰＴＦＥ、ＰＴＦＥ、フッ素化エチレンプロピレン（ＦＥＰ）及びパーフルオロアルコキシコポリマー樹脂（ＰＦＡ）の延伸コポリマーが挙げられる。ＰＴＦＥの延伸性ブレンド、延伸性変性ＰＴＦＥ及びＰＴＦＥの延伸コポリマーに関して出願された特許としては、例えば、限定するわけではないが、Brancaの米国特許第5,708,044号、Baillieの米国特許第6,541,589号、Sabolらの米国特許第7,531,611号、Fordの米国特許出願第11/906,877号、及び Xuらの米国特許出願第12/410,050号が挙げられる。ポリオレフィン（例えば、ポリプロピレン及びポリエチレン）、ポリウレタン、ポリエステル、ポリアミド、ポリビニル、ポリ塩化ビニル、アクリル、シリコーン、エポキシ、合成ゴム、他の熱硬化ポリマー、及び、これらのタイプのコポリマーなどのポリマー材料を含む多孔性メンブレンは本発明の範囲内にあると考えられるが、但し、該ポリマー材料が多孔性又は微孔性メンブレン構造を形成するように処理することができることを条件とする。
【００２２】
リバーシブル材料１０内のｎＩＲ及びＳＷＩＲ反射性を達成するための１つの方法はフィルム表面上又はその中に炭素をコーティングし又は吸収することによる。議論を容易にするために明細書中に炭素を使用する。任意の赤外線抑制剤を炭素の代わりに、又は、それに加えて、使用することができることが理解されるべきである。ｅＰＴＦＥ層５０が炭素の層によりコーティングされている実施形態において、炭素コーティングされたｅＰＴＦＥ層５０上に、炭素を含有するコーティング組成物を配置するために任意の従来の適用方法を使用することができる。炭素によりｅＰＴＦＥ層５０をコーティングするための適用方法としては、限定するわけではないが、トランスファーコーティング、スクリーン印刷、グラビア印刷、インクジェット印刷及びナイフコーティングが挙げられる。湿分蒸気透過性を維持するために十分な多孔性がｅＰＴＦＥ基材３０全体に維持されているかぎり、追加の局所処理剤をｅＰＴＦＥ層５０に適用することができる。例えば、フルオロアクリレート疎油性コーティングなどの疎油性処理剤はｅＰＴＦＥ層５０に適用されうる。疎油性処理剤が炭素の適用と組み合わせて適用されるか、又は、炭素コーティングの適用の前又は後に適用されることができることは理解されうる。
【００２３】
リバーシブル材料１０の可視電磁特性及び近赤外電磁特性のユニークなバランスを達成するには、薄いシェードの視覚的外観を維持しながら、基材３０のｎＩＲ及びＳＷＩＲ反射性を低減することができる近赤外線抑制剤を要求する。ｎＩＲ及びＳＷＩＲ反射性を低減するのに適するある範囲の添加剤は入手可能であり、上記の炭素の代わりに、又はそれに加えて、使用することができることは留意されるべきである。非限定的な例示の添加剤としては無機材料、限定するわけではないが、金属、金属酸化物、金属化合物、例えば、限定するわけではないが、アルミニウム、酸化アルミニウム、アンチモン、酸化アンチモン、チタン、酸化チタン、セレン化カドミウム、ヒ化ガリウムなど、及び、有機材料、例えば、導電性ポリマー及び英国特許出願第2,222,608A号に記載されるものが挙げられる。
【００２４】
炭素（又は他の赤外線抑制剤）がｅＰＴＦＥ層５０の内部又は実質的に内部に含まれている実施形態において、ｎＩＲ及びＳＷＩＲ抑制を提供する赤外線抑制材料／抑制剤はポリマーマトリックス中に可溶性であるか、又は、離散粒子として存在することができる。いずれの場合においても、赤外線抑制剤はポリマーマトリックス中に均一に又は実質的に均一に分散されるべきである。
【００２５】
炭素含有ｅＰＴＦＥ層５０上及び／又は中の赤外線抑制剤装填量は所望の特性の組み合わせによって変更されうる。例えば、約１質量％の大きさの炭素量は物品内の優れたシェードの維持を同時に提供しながら、ｎＩＲ及びＳＷＩＲ抑制に有効であることが驚くべきことに発見された。約１〜１５質量％又はそれ以上の量の赤外線抑制剤は炭素含有ｅＰＴＦＥ層中に存在してよい。炭素含有ｅＰＴＦＥ層５０中に他の反射性材料（例えば、ＴｉＯ２など）の存在下に、炭素のより高い装填量を使用して、ｎＩＲ、ＳＷＩＲ及び可視スペクトルにおける所望の吸収性及び反射性のバランスを達成することができる。
【００２６】
逆に、約５質量％以上の炭素レベルで、また、１質量％に下げたレベルでさえ、ｅＰＴＦＥ層５０中の他の反射性材料の非存在下において、得られるメンブレンを裸眼で黒く見せるか、取り付けられた任意の光の色のテキスタイルのシェードを暗くすることが観察された。これらの炭素装填量から得られるテキスタイル複合材料は、それが取り付けられた光の色の可視迷彩の有意で許容されない暗色化を示す。この光の色のシェードのシフトは正しいシェードを有する可視迷彩が最も重要である昼間光状況で特に問題となる。
【００２７】
幾つかの例示的な実施形態では、炭素含有ｅＰＴＦＥ層５０は多領域の反射を形成する異なるレベルの赤外線抑制添加剤で処理される（テキスタイルの迷彩印刷に類似する）。これにより、フィルム層へのｎＩＲ／ＳＷＩＲ攪乱パターンを取り込むことができる。赤外線抑制剤の適用により得られる又は達成されるパターンは、所望の特定のｎＩＲ及び／又はＳＷＩＲ攪乱パターンを達成するために種々の様式で変更することができる。炭素含有ｅＰＴＦＥ層内に複数レベルの反射率を達成するための多くの方法が存在することが理解されるべきであり、その方法としては、限定するわけではないが、複数のタイプの赤外線抑制剤、化学変性、吸収ポリマー（例えば、炭素吸収したｅＰＴＦＥ層５０）上のコーティング又はそれらの組み合わせを使用することが挙げられる。ｅＰＴＦＥメンブレンの選択領域を緻密化し又は研磨することなどにより、炭素含有ｅＰＴＦＥ層５０を物理的に変更することによりｎＩＲ／ＳＷＩＲ反射率を変更することも本発明の範囲内にある。
【００２８】
炭素含有ｅＰＴＦＥ層５０が可視光スペクトルにおいて暗すぎないシェードを示すことが重要である。例えば、ｎＩＲ抑制層が暗すぎるならば、後ろに配置される砂漠迷彩テキスタイルのシェードを変更するであろう。
【００２９】
図１に戻り、第一のテキスタイル層及び第二のテキスタイル層２０、４０はそれぞれ接着剤層８０、９０によりｅＰＴＦＥ基材３０に結合されている。さらに、第一のテキスタイル層２０は、ｅＰＴＦＥ層７０に隣接して配置され、第二のテキスタイル層４０は炭素含有ｅＰＴＦＥ層５０に隣接して配置される。ｅＰＴＦＥ基材３０及び第一のテキスタイル層及び第二のテキスタイル層２０、４０を結合するための任意の適切な方法は使用されてよく、例えば、グラビアラミネーション、融着、スプレー接着などが挙げられる。接着剤は不連続に又は連続的に適用されることができ、但し、迷彩材料１０を通した通気性が維持される。例えば、接着剤は離散ドットなどの不連続な取り付けの形態で適用されることができ、又は、第一のテキスタイル層及び第二のテキスタイル層２０、４０をＰＴＦＥ基材３０に接着する接着剤ウエブの形態で適用されることができる。
【００３０】
第一のテキスタイル層及び第二のテキスタイル層２０、４０は、織布、編布又は不織布材料から形成されることができ、それは、例えば、限定するわけではないが、綿、レーヨン、ナイロン、ポリエステル及びそれらの混合物などの材料を含むことができる。第一のテキスタイル層及び第二のテキスタイル層２０、４０を形成するテキスタイルの質量は用途によって必要とされる以外は特に限定されない。例示的な実施形態では、テキスタイルは空気透過性である。上述したように、テキスタイル層２０、４０は、それぞれ森林迷彩パターン及び砂漠迷彩パターンが印刷されている。迷彩パターンを印刷するために使用されるインクは、炭素などのｎＩＲ抑制性材料を含み、それにより、ｎＩＲ及びＳＷＩＲ迷彩を支援する。テキスタイル層２０、４０の表面を印刷するための適用方法としては、限定するわけではないが、トランスファーコーティング、スクリーン印刷、グラビア印刷、インクジェット印刷及びナイフコーティングが挙げられる。
【００３１】
別の例示の実施形態において、リバーシブル材料は森林迷彩印刷を上に第一のテキスタイル層２０及び赤外線抑制層１２０から形成されている。赤外線抑制層１２０は印刷されたｅＰＴＦＥ層１００とｅＰＴＦＥ層７０とに挟まれた接着剤層６０を含む。接着剤層はポリウレタンであることができる。このようなリバーシブル材料１１０は図２に示される。この実施形態において、ｅＰＴＦＥ層１００を着色するための着色剤及びｎＩＲ及びＳＷＩＲ反射性を達成するための赤外線抑制剤を含むコーティング組成物は印刷されたｅＰＴＦＥ層１００の外側表面に適用される。
【００３２】
印刷層１００がｅＰＴＦＥから形成される場合において、コーティング組成物は、耐久性の美的外観を形成する延伸フルオロポリマー構造のノード及び／又はフィブリルをコーティングし又はカプセル化する。美的耐久性は、多孔性基材の細孔内に適合するために十分に小さい粒子サイズの顔料を含む着色剤コーティング組成物を用いた幾つかの実施形態で達成されうる。平均直径が約２５０ｎｍ未満である顔料粒子は耐久性の色を形成するのに有用である。コーティング組成物は、多孔性基材を湿潤化しそして細孔壁に顔料を結合することができるバインダーをさらに含むことができる。ｅＰＴＦＥ層１００に所望の機能を付与するために追加の処理剤を提供することができる。１つの非例示的な例として、疎油性処理剤を適用して、ｅＰＴＦＥ層１００に疎油性を提供することができる。
【００３３】
複数の色は複数の顔料を使用して、又は、１種以上の顔料の濃度を変更して、又は、その両方の技術により施用することができる。印刷ｅＰＴＦＥ層１００は外側フィルム表面の少なくとも９０％の上で着色されている。ｅＰＴＦＥ基材１２０が湿分蒸気透過性を維持するかぎり、本明細書に記載の従来の印刷技術のいずれかを利用して、ｅＰＴＦＥ層１００の外側表面を印刷することができる。１つの実施形態において、フィルムの表面は着色剤で着色されて、ベタの色又はパターン（デザイン）を形成することができる。着色剤を含むコーティング組成物は、ベタ、迷彩及び多様な印刷パターンなどの多様な色及びデザインを提供するように適用することができる。さらに、コーティング組成物は、森林及び砂漠パターンなどの迷彩パターンを印刷するのに使用するのに適した１種以上の着色剤を含むことができる。例示的な実施形態では、コーティング組成物は砂漠迷彩パターンを印刷するのに適した、ハイランド、薄コヨーテ、アーバン褐色ン及び淡褐色の着色剤を含む。着色剤のシェードの変化を含む他の組成物は本発明の範囲内にあると考えられる。
【００３４】
湿分蒸気透過性又は通気性は、本明細書に記載のリバーシブル材料から作られたアウターウエアアパレルの装着者に清涼性を提供することが重要である。本明細書に記載の布帛テキスタイルは通気性であり、そして、本明細書に記載のＭＶＴＲ試験法に従って試験した場合、約４５００ｇ／ｍ２／２４時間を超え、約８０００ｇ／ｍ２／２４時間を超え、約１２０００ｇ／ｍ２／２４時間を超え、又は、約１６０００ｇ／ｍ２／２４時間を超える湿分蒸気透過速度（ＭＶＴＲ）を有する。また、リバーシブル材料の湿分蒸気透過速度は、驚くべきことに、図１に描写されそして本明細書に記載された実施形態に関して両側で同一又は実質的に同一である。リバーシブル材料はまた、軽量であり、質量／面積が約３００ｇ／ｍ２未満であり、約２００ｇ／ｍ２未満であり、約１００ｇ／ｍ２未満であり、又は、約６５ｇ／ｍ２未満である。
【００３５】
ｎＩＲ用途での最適結果を達成するために、高すぎも又は低すぎもしないｎＩＲ及びＳＷＩＲ反射性を有するリバーシブル物品を形成するようにスペクトル応答を制御することが望ましい。
例えば、周囲環境と比較して高すぎるｎＩＲ及びＳＷＩＲ反射率はナイトビジョン下で明るいシルエットを形成する。同様に、低すぎる反射率はナイトビジョン下で周囲環境に比較して暗いシルエットを形成する。異なる反射率レベル（すなわち、ｎＩＲ／ＳＷＩＲ攪乱パターン）の領域を有する物品では、典型的には、非常にｎＩＲ及び／又はＳＷＩＲ抑制性である領域、及び、中程度のみの反射性である領域が存在するであろう。最適な反射率レベルは環境とともに変化することが理解されるべきである。
【００３６】
本明細書に記載のリバーシブル材料は、材料の両面にｎＩＲ及びＳＷＩＲ波長範囲内の入射電磁線のｎＩＲ及びＳＷＩＲ抑制を示す。このようなｎＩＲ及びＳＷＩＲ抑制は、ナイトビジョンスコープで暗所で見た場合に、これらの波長領域の反射率の低下が物品の可視性を減らすので特に有用である。リバーシブル材料のｎＩＲ吸収特性は、約７００ｎｍ〜約９００ｎｍの波長範囲で約７５％以下の平均反射率を提供する。ｎＩＲ吸収特性は約７００ｎｍ〜約９００ｎｍの波長範囲で、約６５％未満、約５５％未満、又は、約４５％未満の平均反射率を提供するように調整することができる。
【００３７】
リバーシブル材料のＳＷＩＲ吸収特性は約９００ｎｍ〜約１７００ｎｍの波長範囲で、約１０％〜約８５％の平均反射率を提供する。例示的な実施形態では、背景との色分離及び最適なブレンディングを提供するために、約１０％〜約８５％の範囲内に少なくとも２つの、そして望ましくは少なくとも３つの反射率レベルが存在する。ｎＩＲ反射率特性は約９００ｎｍ〜約１７００ｎｍの波長範囲で、約８５％未満、約７５％未満、又は、約６５％未満の平均反射率を提供するように調整することができる。
【００３８】
任意の特定の環境に好適な反射率レベルは、反射性材料によって隠されるべき物品の後ろにある背景の反射率に依存する。例えば、木及び葉の背景は、約４５％〜５５％のｎＩＲ反射率を有し、約５％〜約６５％のＳＷＩＲ反射率を有することが当該技術分野で知られている。本発明の物品は、木が植えられた背景（又は他の背景）の反射率と非常に一致する反射率を有するように調整することができるので、物品はナイトビジョン機器を通して暗所で見たときに、より見えにくくなるであろう。
【００３９】
本発明のリバーシブル材料の１つのユニークな態様は、必要なｎＩＲ及びＳＷＩＲ抑制特性を同時に提供しながら、可視迷彩シェードを所望の仕様内に保持することができるように、赤外線抑制剤が印刷面における可視迷彩とは無関係であることが理解されるべきである。
【００４０】
本明細書に記載のリバーシブル材料は様々な用途での使用に適しており、限定するわけではないが、リバーシブル衣料品（例えば、ジャケット、パンツ、ポンチョ、レインコート）、テント、カバー、ビビーバッグ（bivy bag）などを形成することが挙げられる。有利なことに、リバーシブル材料１０は材料の両側で高い通気性を示す。さらに、リバーシブル材料が背景に溶け込み、最適な迷彩を提供することができるように、リバーシブル材料は衣料品の両側でｎＩＲ及びＳＷＩＲ反射性の両方の反射性を示す。
【実施例】
【００４１】
試験方法
特定の方法及び装置が下記に記載されるが、当業者によって決定される任意の適切な方法又は装置が代わりに使用されてよいことは理解されるべきである。
【００４２】
赤外線（ＩＲ）試験法
スペクトル反射率データを布帛ラミネートの両側で決定し、森林印刷に関しては６００〜１７００ナノメートル（ｎｍ）、そして、砂漠印刷に関しては７００〜１７００ｎｍで、７００〜８６０ｎｍでは２０ｎｍ間隔及び９００〜１７００ｎｍでは１００ｎｍ間隔で、好ましい白色標準である硫酸バリウム標準に対して分光光度計で得ることにする。他の白色参照材料を使用してもよいが、但し、該材料は酸化マンガン又はビトロライトタイル（vitrolite tile）などの絶対白色に検量される。スペクトルバンド幅は８６０ｎｍで２６ｎｍ未満であろう。反射率測定は単色又は多色操作モードのいずれかで行うことができる。多色モードを用いるときには、分光光度計はＣＩＥ源Ａ又はＣＩＥ源Ｄ６５のいずれかをシミュレートする源の全放射で拡散的に照射される試料を用いて操作する。試料は６層の同一の布帛及びシェードでバッキングされた単一の層として測定される。測定は最低で２つの異なる領域にて測定し、データを平均する。測定される領域は布帛の端から少なくとも６インチ離れている。試料は正反射成分を含めて、垂直から１０度以下の角度で観察される。分光光度計の測光精度は１％以内であり、波長精度は２ｎｍ以内である。色測定装置において使用される標準開口サイズは０．３７２５インチ直径である。７００〜８６０ｎｍ範囲で４つ以上の波長で制限値の外にあるスペクトル反射率値を有する色は試験不合格と考えられる（MIL-PRF-32142及びMC/PD 11-2011 SYSCOM Aによる）。
【００４３】
耐久性試験法（洗濯）
永久プレスサイクル、高い水レベル及び温かい（１００＋１０°Ｆ−０°Ｆ）選択温度に設定した自動洗濯機に２．０＋２．０ポンドの布及び必要ならばバラストを入れる。０．５オンス（１４グラム）の、蛍光増白剤を含まない１９９３ＡＡＴＣＣ標準参照洗浄剤（無リン酸塩）を洗濯機に入れる。各洗濯サイクルの時間は３０＋５分である。洗濯の後に、永久プレスサイクル、１５０〜１６０°Ｆ及び約１５〜３０分の乾燥又は乾燥までに設定された自動混転式乾燥機にサンプル及びバラストを入れる。洗濯装置の洗濯機及び乾燥機はＡＡＴＣＣ  Ｎｏ．１３５による。
【００４４】
湿分蒸気透過速度試験（ＭＶＴＶＲ）
各サンプルのＭＶＴＲをＩＳＯ１５４９６の一般教示に従って決定したが、サンプルの水蒸気透過速度（ＷＶＰ）は、装置水蒸気透過（ＷＶＰａｐｐ）に基づいて、以下の変換式を用いてＭＶＴＲ湿分蒸気透過速度に変換した。
【００４５】
【数１】
0006334571.tif 000002
【００４６】
比較可能な結果を確保するために、試料を試験前に７３．４±０．４°Ｆ及び５０±２％ｒＨで２時間状態調節し、浴水を７３．４°Ｆ±０．４°Ｆで一定とした。
各サンプルのＭＶＴＲを１回測定し、結果をｇ／ｍ２−２４時間として報告する。
【００４７】
実施例
例１
以下のようにリバーシブル衣料品材料を製造した。
印刷プロセスにおいて使用されるインク中に取り込まれた炭素を含む、３０デニール（３０Ｄ）×３０デニール（３０Ｄ）の印刷された織物森林ＭＡＲＰＡＴ迷彩布帛を以下のように結合する。
１）２つのｅＰＴＦＥ層に挟まれたポリウレタン層からなる、約０．２７ｍｍ厚さの３層フィルム複合材を得た。このラミネートはSunの米国特許第５，４１８，０５４号明細書の一般教示により製造されたが、ポリウレタン層中にリン系又は他の難燃性材料を取り込まなかった。Holcombeらの米国特許出願第２００７/０００９６７９号明細書に一般に教示されているとおりのフルオロアクリレート炭素含有コーティング（ｎＩＲ反射率を制御するのを支援する目的）をフィルムラミネートの片面に適用し、それにより、多孔性構造を維持しながら疎油性とした。
２）森林ＭＡＲＰＡＴ布帛層の３層フィルム複合材への結合は、３層フィルム複合材の非コーティング面に溶融ポリウレタン接着剤のドットパターンを適用することにより行った。ポリウレタン接着剤ドットが溶融している間に、３層フィルム複合材の接着剤面の上に、布帛を非印刷面を下にして配置した。
３）得られた結合された構造物を、その後、３０デニール（３０Ｄ）×３０デニール（３０Ｄ）の砂漠ＭＡＲＰＡＴ迷彩織布の上に、フィルム複合材のコーティング面を下にして配置した。印刷プロセスにおいて使用される、より暗い色のインク中に炭素を取り込んだ。結合された構造物及び砂漠迷彩布帛を、次に、３層複合材フィルムのコーティング面に溶融ポリウレタン接着剤のドットパターンを適用することにより結合した。ポリウレタン接着剤ドットが溶融している間に、３層フィルム複合材の接着剤面の上に、布帛を非印刷面を下にして配置した。この構造物を冷却した。
４）湿分硬化性接着剤が湿分硬化した後に、リバーシブル衣料品材料の両面を防液剤で処理した。
【００４８】
初期及び２０回の洗濯後の両方で、構造物は下記のMIL-PRF-32142 (森林印刷)及び MC/PD 11 -2011 SYSCOM A (砂漠印刷)のスペクトルｎＩＲ反射率仕様を満たした。また、構造物は遭遇される背景（乾燥土壌及び緑葉）に密に適合したＳＷＩＲ反射率を示し、リバーシブル構造物が構造物を迷彩化するのに有効であったことを示す。
【００４９】
シームテープを以下のように製造した。３０Ｄ×３０Ｄ砂漠ＭＡＲＰＡＴ迷彩織布を得た。印刷プロセスにおいて使用される、より暗い色のインク中に炭素を取り込んだ。
上記と同様にして、米国特許出願第２００７/０００９６７９号明細書に一般に教示されているとおりの二成分ｅＰＴＦＥ／ＰＵフィルムのフルオロアクリレート炭素含有面（ｎＩＲ及びＳＷＩＲ反射率を制御するのを支援する目的）に迷彩織布を結合し、その後、この構造物のフィルム側を次にポリウレタンで完全に被覆した。
【００５０】
例２
以下のようにリバーシブル衣料品材料を製造した。
印刷プロセスにおいて使用されるインク中に取り込まれた炭素を含む、３０Ｄ×３０Ｄの印刷された織物森林ＭＡＲＰＡＴ迷彩布帛を以下のように結合する。
１）２つのｅＰＴＦＥ層に挟まれたポリウレタン層からなる、約０．１７ｍｍ厚さの３層フィルム複合材を得た。このラミネートはSunの米国特許第５，４１８，０５４号明細書の一般教示により製造されたが、ポリウレタン層中にリン系又は他の難燃性材料を取り込まなかった。
２）森林ＭＡＲＰＡＴ布帛層の３層フィルム複合材への結合は、３層フィルム複合材に溶融ポリウレタン接着剤のドットパターンを適用することにより行った。ポリウレタン接着剤ドットが溶融している間に、３層フィルム複合材の接着剤面の上に、布帛を非印刷面を下にして配置した。
【００５１】
構造物は遭遇される背景（乾燥土壌及び緑葉）に密に適合したｎＩＲ及びＳＷＩＲ反射率を示し、リバーシブル構造物が構造物を迷彩化するのに有効であったことを示す。
【００５２】
本出願の発明を総括的及び具体的な実施形態の両方で上記に記載してきた。本発明は何が好ましい実施形態であると考えられるかを示したが、当業者に知られた様々な変更は一般開示の範囲内で選択されうる。本発明は下記の特許請求の範囲の記載以外に他の点で限定されない。
本発明の実施態様の一部を以下の項目［１］−［５６］に記載する。
［１］
第一の表面及び第二の表面を有するリバーシブル物品であって、
（ａ）第一の微孔性フィルムと、少なくとも１種の赤外線抑制剤を含む疎油性層を上に有する第二の微孔性フィルムとの間に挟まれた、ポリウレタン層を含む中央構造、
（ｂ）前記第一の微孔性フィルム上に配置された第一のテキスタイル層、及び、
（ｃ）前記第二の微孔性フィルム上に配置された第二のテキスタイル層であって、前記疎油性層が前記第二のテキスタイル層に隣接して配置されている、第二のテキスタイル層、
を含み、前記第一の表面及び前記第二の表面における赤外線抑制性能は異なる、リバーシブル物品。
［２］
前記第一の微孔性フィルム及び前記第二の微孔性フィルムは延伸ポリテトラフルオロエチレンを含む、項目［１］記載のリバーシブル物品。
［３］
前記第一のテキスタイル層を前記第一の微孔性フィルムに結合する第一の接着剤層、及び、前記第二のテキスタイル層を前記第二の微孔性フィルムに結合する第二の接着剤層をさらに含む、項目［１］記載のリバーシブル物品。
［４］
前記疎油性層はフルオロアクリレート疎油性コーティングであり、そして前記少なくとも１種の赤外線抑制剤は炭素である、項目［１］記載のリバーシブル物品。
［５］
前記少なくも１種の赤外線抑制剤は炭素、アルミニウム、酸化アルミニウム、アンチモン、酸化アンチモン、チタン、酸化チタン、セレン化カドミウム、ガリウムヒ素及びそれらの混合物から選ばれる、項目［１］記載のリバーシブル物品。
［６］
前記少なくとも１種の赤外線抑制剤は前記疎油性層中に約１〜約１５質量％の量で存在する、項目［１］記載のリバーシブル物品。
［７］
前記リバーシブル物品の前記第一の表面及び第二の表面の各々は、約７００ｎｍ〜約９００ｎｍの波長範囲での平均反射率が約７５％以下であり、約９００ｎｍ〜約１７００ｎｍの波長範囲での平均反射率が約１０％〜約８５％である、項目［１］記載のリバーシブル物品。
［８］
前記リバーシブル物品の前記第一の表面及び第二の表面の各々は、約７００ｎｍ〜約９００ｎｍの波長範囲での平均反射率が約６５％未満であり、約９００ｎｍ〜約１７００ｎｍの波長範囲での平均反射率が約７５％未満である、項目［１］記載のリバーシブル物品。
［９］
前記疎油性層は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、項目［１］記載のリバーシブル物品。
［１０］
前記リバーシブル物品の前記第一の表面及び第二の表面の各々は、湿分蒸気透過速度が少なくとも約８０００ｇ／ｍ２／２４時間であり、そして
前記第一の表面及び第二の表面の前記湿分蒸気透過速度は実質的に同一である、項目［１］記載のリバーシブル物品。
［１１］
前記リバーシブル物品は質量／面積が約３００ｇ／ｍ２未満である、項目［１］記載のリバーシブル物品。
［１２］
前記第一のテキスタイル層はその上に森林迷彩印刷表面を有し、そして前記第二のテキスタイル層はその上に砂漠迷彩印刷表面を有する、項目［１］記載のリバーシブル物品。
［１３］
前記物品は衣料品である、項目［１］記載のリバーシブル物品。
［１４］
前記物品はテント又はビビーバッグ(bivy bag)である、項目［１］記載のリバーシブル物品。
［１５］
第一の表面及び第二の表面を有するリバーシブル物品であって、
（ａ）第一の微孔性フィルムと、疎油性層を上に有する第二の微孔性フィルムとの間に挟まれた、ポリウレタン層を含む中央構造、ここで、前記第二の微孔性フィルムは前記第二の微孔性フィルム内に少なくとも１種の赤外線抑制剤を含む、
（ｂ）前記第一の微孔性フィルム上に配置された第一のテキスタイル層、及び、
（ｃ）前記第二の微孔性フィルム上に配置された第二のテキスタイル層であって、前記疎油性層が前記第二のテキスタイル層に隣接して配置されている、第二のテキスタイル層、
を含む、リバーシブル物品。
［１６］
前記第一の微孔性フィルム及び前記第二の微孔性フィルムは延伸ポリテトラフルオロエチレンを含む、項目［１５］記載のリバーシブル物品。
［１７］
前記第一のテキスタイル層を前記第一の微孔性フィルムに結合する第一の接着剤層、及び、前記第二のテキスタイル層を前記第二の微孔性フィルムに結合する第二の接着剤層をさらに含む、項目［１５］記載のリバーシブル物品。
［１８］
前記リバーシブル物品の前記第一の表面及び第二の表面の各々は、約７００ｎｍ〜約９００ｎｍの波長範囲での平均反射率が約７５％以下であり、約９００ｎｍ〜約１７００ｎｍの波長範囲での平均反射率が約１０％〜約８５％である、項目［１５］記載のリバーシブル物品。
［１９］
前記疎油性層は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、項目［１５］記載のリバーシブル物品。
［２０］
前記疎油性層はフルオロアクリレート疎油性コーティングであり、そして前記少なくとも１種の赤外線抑制剤は炭素である、項目［１５］記載のリバーシブル物品。
［２１］
前記リバーシブル物品の前記第一の表面及び第二の表面の各々は、湿分蒸気透過速度が少なくとも約８０００ｇ／ｍ２／２４時間であり、そして
前記第一の表面及び第二の表面の前記湿分蒸気透過速度は実質的に同一である、項目［１５］記載のリバーシブル物品。
［２２］
前記リバーシブル物品は質量／面積が約３００ｇ／ｍ２未満である、項目［１５］記載のリバーシブル物品。
［２３］
前記物品は衣料品である、項目［１５］記載のリバーシブル物品。
［２４］
前記物品はテント又はビビーバッグ(bivy bag)である、項目［１５］記載のリバーシブル物品。
［２５］
第一の表面及び第二の表面を有するリバーシブル物品であって、
（ａ）第一の微孔性フィルム、及び、
少なくとも１種の赤外線抑制剤を含む疎油性コーティングを上に有する第二の微孔性フィルム、
を含み、前記第二の微孔性フィルムは前記第一の微孔性フィルムに結合している、中央構造、
（ｂ）前記第一の微孔性フィルム上に配置された第一のテキスタイル層、及び、
（ｃ）前記第二の微孔性フィルム上に配置された第二のテキスタイル層であって、前記疎油性コーティングが前記第二のテキスタイル層に隣接して配置されている、第二のテキスタイル層、
を含み、前記第一の表面及び前記第二の表面における赤外線抑制性能は異なる、リバーシブル物品。
［２６］
前記第一の微孔性フィルム及び前記第二の微孔性フィルムは接着剤層により結合されている、項目［２５］記載のリバーシブル衣料品。
［２７］
前記接着剤層は不連続である、項目［２６］記載のリバーシブル物品。
［２８］
前記接着剤層は連続である、項目［２６］記載のリバーシブル物品。
［２９］
前記第一の微孔性フィルム及び前記第二の微孔性フィルムは接着なしに前記中央構造を形成している、項目［２５］記載のリバーシブル物品。
［３０］
前記第一の微孔性フィルムはその上に少なくとも１種の赤外線抑制剤を含むコーティングを有する、項目［２５］記載のリバーシブル物品。
［３１］
前記第一の微孔性フィルム上に存在する前記赤外線抑制剤の第一の量は前記第二の微孔性フィルム上に存在する前記赤外線抑制剤の第二の量と異なる、項目［３０］記載のリバーシブル物品。
［３２］
前記第一の微孔性フィルム及び前記第二の微孔性フィルムは延伸ポリテトラフルオロエチレンを含む、項目［２５］記載のリバーシブル物品。
［３３］
前記第一のテキスタイル層を前記第一の微孔性フィルムに結合する第一の接着剤層、及び、前記第二のテキスタイル層を前記第二の微孔性フィルムに結合する第二の接着剤層をさらに含む、項目［２５］記載のリバーシブル物品。
［３４］
前記疎油性層はフルオロアクリレート疎油性コーティングであり、そして前記少なくとも１種の赤外線抑制剤は炭素である、項目［２５］記載のリバーシブル物品。
［３５］
前記疎油性層は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、項目［２５］記載のリバーシブル物品。
［３６］
前記第一のテキスタイル層はその上に森林迷彩印刷表面を有し、そして前記第二のテキスタイル層はその上に砂漠迷彩印刷表面を有する、項目［５２］記載のリバーシブル物品。
［３７］
第一の表面及び第二の表面を有するリバーシブル物品であって、
（ａ）第一の微孔性フィルム、及び、
疎油性層を上に有する第二の微孔性フィルム、ここで、前記第二の微孔性フィルムは前記第二の微孔性フィルム内に少なくとも１種の赤外線抑制剤を含む、
を含む、中央構造、
（ｂ）前記第一の微孔性フィルム上に配置された第一のテキスタイル層、及び、
（ｃ）前記第二の微孔性フィルム上に配置された第二のテキスタイル層であって、前記疎油性層が前記第二のテキスタイル層に隣接して配置されている、第二のテキスタイル層、
を含み、前記第一の表面及び前記第二の表面における赤外線抑制性能は異なる、リバーシブル物品。
［３８］
前記第一の微孔性フィルム及び前記第二の微孔性フィルムは接着剤層により結合されている、項目［３７］記載のリバーシブル衣料品。
［３９］
前記接着剤層は不連続である、項目［３８］記載のリバーシブル物品。
［４０］
前記接着剤層は連続である、項目［３８］記載のリバーシブル物品。
［４１］
前記第一の微孔性フィルム及び前記第二の微孔性フィルムは接着なしに前記中央構造を形成している、項目［３７］記載のリバーシブル物品。
［４２］
前記第一の微孔性フィルムは前記第一の微孔性フィルム内に少なくとも１種の赤外線抑制剤を含む、項目［３７］記載のリバーシブル物品。
［４３］
前記第一の微孔性フィルム内に存在する前記赤外線抑制剤の第一の量は前記第二の微孔性フィルム内に存在する前記赤外線抑制剤の第二の量と異なる、項目［４２］記載のリバーシブル物品。
［４４］
前記第一の微孔性フィルム及び前記第二の微孔性フィルムは延伸ポリテトラフルオロエチレンを含む、項目［３７］記載のリバーシブル物品。
［４５］
前記第一のテキスタイル層を前記第一の微孔性フィルムに結合する第一の接着剤層、及び、前記第二のテキスタイル層を前記第二の微孔性フィルムに結合する第二の接着剤層をさらに含む、項目［３７］記載のリバーシブル物品。
［４６］
前記疎油性層は電磁線スペクトルの７００ｎｍ〜９００ｎｍ領域及び９００ｎｍ〜１７００ｎｍ領域の両方に攪乱性パターンを形成するために前記少なくとも１種の赤外線抑制剤を異なるレベルで含む、項目［３７］記載のリバーシブル物品。
［４７］
前記疎油性層はフルオロアクリレート疎油性コーティングであり、そして前記少なくとも１種の赤外線抑制剤は炭素である、項目［３７］記載のリバーシブル物品。
［４８］
第一の微孔性フィルムと、少なくとも１種の着色剤及び少なくとも１種の赤外線抑制剤を含むコーティング組成物を上に有する第二の微孔性フィルムとに挟まれた、接着剤の層を含む赤外線抑制層、ここで、前記第二の微孔性フィルムは第一の外側表面を形成している、
前記第一の微孔性フィルム上に配置されたテキスタイル層、ここで、前記テキスタイル層は第二の外側表面を形成している、及び、
前記テキスタイル層と前記第一の微孔性フィルムとの間に配置された接着剤層、
を含む、リバーシブル物品。
［４９］
前記接着剤はポリウレタンである、項目［４８］記載のリバーシブル物品。
［５０］
前記第一の微孔性フィルム及び第二の微孔性フィルムは延伸ポリテトラフルオロエチレンを含む、項目［４８］記載のリバーシブル物品。
［５１］
前記リバーシブル物品の前記第一の外側表面及び第二の外側表面の各々は、約７００ｎｍ〜約９００ｎｍの波長範囲で約７５％以下の平均反射率を示し、約９００ｎｍ〜約１７００ｎｍの波長範囲で約１０％〜約８５％の平均反射率を示す、項目［４８］記載のリバーシブル物品。
［５２］
前記コーティング組成物は電磁線スペクトルの７００ｎｍ〜約９００ｎｍ領域及び９００ｎｍ〜約１７００ｎｍ領域の両方に攪乱性パターンを形成するために前記少なくとも１種の赤外線抑制剤を異なるレベルで含む、項目［４８］記載のリバーシブル物品。
［５３］
前記第二の微孔性フィルムは疎油性層をさらに含む、項目［４８］記載のリバーシブル物品。
［５４］
前記疎油性層はフルオロアクリレート疎油性コーティングであり、前記少なくとも１種の赤外線抑制剤は炭素である、項目［４８］記載のリバーシブル物品。
［５５］
前記リバーシブル物品は衣料品である、項目［４８］記載のリバーシブル物品。
［５６］
前記物品はテント又はビビーバッグ(bivy bag)である、項目［４８］記載のリバーシブル物品。
【図１】
0006334571.tif 000003
【図２】
0006334571.tif 000004
【図３】
0006334571.tif 000005
【図４】
0006334571.tif 000006
【図５】
0006334571.tif 000007